二つの付着操作の間で再加熱は行わない。・得られた特性は次の通りである。cm【0080】還元徐冷操作を行わずに、例1のものと完全に比較できる低輻射率及び低抵抗率の特性が同様の厚さのITO皮膜を用いて得られる。thickness.【0081】更に、光学的な面から、これらの性能は光の透過率がかなりの程度まで上昇するのでずっとはるかに向上する。同時に、光の反射率及び反射の純度はかなり低下し、その結果反射は準中性になる。例4二つの皮膜を例3に従って基材上に付着させる。この集成体を後に650°Cの炉で6分間再加熱する。the.【0083】・得られた特性は次の通りである。0.11【0084】これは、本発明による外側皮膜が導電性皮膜を効果的に保護すること、そしてその特性とりわけ低輻射率の特性を後の熱処理を行う間維持することを可能にする、ということをはっきりと証明する。・これら二つの皮膜を備えた基材をその後650°Cの炉で6分間再加熱する。coatings.【0086】・得られた特性は次の通りである。5%より低いので、申し分のない電子工学的性能及び光学的性能が得られる。例6これは例5と同様である。皮膜の厚さだけを次のように変更する。nm【0089】得られた特性は次の通りである。:F)の皮膜であり、DBTFから前の例と同じ特性を有する基材上への同じ速度及び温度条件での粉体の熱分解によって得られる。例7外側の皮膜層を付着させない。360nm【0092】・得られた特性は次の通りである。:Fの皮膜を備えた基材は反射が非常に甚だしく着色されるということが分り、そしてこれはもくろまれた用途に関して非常に不利なことがある。3の外側皮膜層で被覆する。80nm【0095】・得られた特性は次の通りである。Lの値を低下させ且つ特に反射の純度の値を相当に低下させるということが分る。positiveであって、並はずれて良質の反射の中性を示す。前記の二つの皮膜の付着が連続的であることを特徴とする、請求項1記載の方法。前記皮膜のうちの少なくとも一方を熱分解技術により付着させることを特徴とする、請求項1又は2記載の方法。前記の二つの皮膜のうちの少なくとも一方を真空を利用する方法によって付着させることを特徴とする、請求項1から3までのいずれか一つに記載の方法。Al、及びスズをドープされた酸化亜鉛ZnO:Snを含む群に属するドープされた金属酸化物として選ばれることを特徴とする、請求項1から4までのいずれか一つに記載の方法。2を含む群に属する少なくとも1種の金属酸化物を基礎材料とするように選ばれることを特徴とする、請求項1から5までのいずれか一つに記載の方法。輻射率が0.2に等しいか又はこれ未満である二つの皮膜を備えた基材が得られることを特徴とする、請求項1から6までのいずれか一つに記載の方法。前記導電性皮膜の屈折率が1.8〜2であり、前記被覆皮膜のそれが1.4〜1.7であるように選ばれることを特徴とする、請求項1から7までのいずれか一つに記載の方法。前記の二つの皮膜の屈折率及び光学的厚さが、該皮膜を備えた前記基材の反射の純度が10%に等しいか又はこれ未満であるように選ばれることを特徴とする、請求項1から8までのいずれか一つに記載の方法。coating,請求項9記載の方法。9又は10記載の方法。to120nmであるように選ばれることを特徴とする、請求項1から11までのいずれか一つに記載の方法。coating100nmであるように選ばれることを特徴とする、請求項12記載の方法。前記被覆皮膜として酸化アルミニウムの皮膜が選ばれ、そしてそれを、少なくとも一つのアルコラート官能性又はβ−ジケトン官能性を有するアルミニウムの有機化合物の熱分解によって堆積させることを特徴とする、請求項1から13までのいずれか一つに記載の方法。butyrate,アルミニウムトリエチラート及びアルミニウムアセチルアセトネートからなる群に属することを特徴とする、請求項14記載の方法。低輻射率且つ低抵抗率の特性を有する窓ガラスの製造に用いられる、請求項1から15までのいずれか一つに記載の方法。前記窓ガラスが建築用の二重窓ガラス又は自動車用の加熱窓ガラスである、請求項16記載の方法。